(57)【要約】【課題】ネオン光を吸収する透過色補正効果を有する粘着層を形成するために用いる、粘着層を形成した際の光学特性に優れる光学フィルタ用ネオンカット性粘着剤組成物、該組成物から形成される層を有する光学フィルタ用ネオンカット性粘着シート、該組成物から形成される層を有するプラズマディスプレイパネル用光学フィルタ、およびプラズマディスプレイパネルを提供することを目的とする。【解決手段】（Ａ）（メタ）アクリル系ポリマーと、（Ｂ）ネオンカット性染料と、（Ｃ）三価クロム系アゾ染料、ジスアゾ染料およびアンスラキノン系染料からなる群から選択される少なくとも１種の染料と、（Ｄ）エポキシ系架橋剤、金属キレート系架橋剤、ヘキサメチレン系イソシアネート、キシリレン系イソシアネートおよびイソホロン系イソシアネートからなる群から選択される少なくとも１種の架橋剤とを含む、光学フィルタ用ネオンカット性粘着剤組成物。【選択図】なし【特許請求の範囲】
【請求項１】
（Ａ）（メタ）アクリル系ポリマーと、
（Ｂ）ネオンカット性染料と、
（Ｃ）三価クロム系アゾ染料、ジスアゾ染料およびアンスラキノン系染料からなる群から選択される少なくとも１種の染料と、
（Ｄ）エポキシ系架橋剤、金属キレート系架橋剤、ヘキサメチレン系イソシアネート、キシリレン系イソシアネートおよびイソホロン系イソシアネートからなる群から選択される少なくとも１種の架橋剤とを含む、光学フィルタ用ネオンカット性粘着剤組成物。
【請求項２】
（Ａ）（メタ）アクリル系ポリマー１００重量部と、
（Ｂ）ネオンカット性染料０．００１〜２重量部と、
（Ｃ）三価クロム系アゾ染料、ジスアゾ染料およびアンスラキノン系染料からなる群から選択される少なくとも１種の染料０．０１〜２重量部と、
エポキシ系架橋剤および金属キレート系架橋剤からなる群から選択される少なくとも１種の架橋剤０．００１〜２重量部とを含む、光学フィルタ用ネオンカット性粘着剤組成物。
【請求項３】
（Ａ）（メタ）アクリル系ポリマー１００重量部と、
（Ｂ）ネオンカット性染料０．００１〜２重量部と、
（Ｃ）三価クロム系アゾ染料、ジスアゾ染料およびアンスラキノン系染料からなる群から選択される少なくとも１種の染料０．０１〜２重量部と、
ヘキサメチレン系イソシアネート、キシリレン系イソシアネートおよびイソホロン系イソシアネートからなる群から選択される少なくとも１種の架橋剤０．０１〜１０重量部とを含む、光学フィルタ用ネオンカット性粘着剤組成物。
【請求項４】
基材（Ｘ）と、
基材（Ｘ）上に配置される、請求項１〜３のいずれかに記載の光学フィルタ用ネオンカット性粘着剤組成物から形成される粘着層（Ｙ）とを有する光学フィルタ用ネオンカット性粘着シート。
【請求項５】
前記基材（Ｘ）が、剥離性を有する基材（Ｘ−１）であることを特徴とする請求項４に記載の光学フィルタ用ネオンカット性粘着シート。
【請求項６】
剥離性を有する基材（Ｘ−１）と、
剥離性を有する基材（Ｘ−１）上に配置される、請求項１〜３のいずれかに記載の光学フィルタ用ネオンカット性粘着剤組成物から形成される粘着層（Ｙ）と、
粘着層（Ｙ）上に配置される、剥離性を有する基材（Ｚ−１）とを有する光学フィルタ用ネオンカット性粘着シート。
【請求項７】
請求項１〜３のいずれかに記載の光学フィルタ用ネオンカット性粘着剤組成物から形成される粘着層（Ｙ）を有するプラズマディスプレイパネル用光学フィルタ。
【請求項８】
請求項１〜３のいずれかに記載の光学フィルタ用ネオンカット性粘着剤組成物から形成される粘着層（Ｙ）が、
反射防止フィルム、電磁波吸収フィルム、および近赤外線吸収フィルムからなる群から選択される少なくとも１種のフィルム上に積層されていることを特徴とするプラズマディスプレイパネル用光学フィルタ。
【請求項９】
請求項７または８に記載のプラズマディスプレイパネル用光学フィルタを含む、プラズ
マディスプレイパネル。
【発明の詳細な説明】
【技術分野】
【０００１】
本発明は、光学フィルタ用ネオンカット性粘着剤組成物、光学フィルタ用ネオンカット性粘着シート、プラズマディスプレイパネル用光学フィルタおよびプラズマディスプレイパネルに関し、詳しくは、特定の染料を含有する光学フィルタ用ネオンカット性粘着剤組成物、該組成物から形成される層を有する光学フィルタ用ネオンカット性粘着シート、該組成物から形成される層を有するプラズマディスプレイパネル用光学フィルタおよび、該フィルタを含むプラズマディスプレイパネルに関する。
【背景技術】
【０００２】
近年、プラズマディスプレイパネル（以下、ＰＤＰとも記す）は、テレビジョン用として普及しつつあり、薄型化、軽量化、大型化するための様々な技術が検討、提案されている。
【０００３】
ＰＤＰはネオン等のガスが封入されているが、放電時のネオン光は波長５５０〜６２０ｎｍのオレンジ色の可視光であり、鮮明なカラー画像を得るためにはネオン光を遮蔽する必要があった。
【０００４】
ネオン光をカットするために、ネオン光を吸収するシアニン系色素と、アントラキノン系色素、フタロシアニン系色素およびトリフェニルメタン系色素よりなる群から選択される一種以上の色素を含有する光学フィルタ用組成物が知られている（例えば、特許文献１参照）。しかし、このような組成物から得られた光学フィルタはヘイズが高く、いまだ改良の余地が存在した。なお、このような光学フィルタは後述の透過色補正フィルムに相当する。
【０００５】
また、ＰＤＰの前面フィルタには非常に多くの機能性フィルムや機能性層等が積層されている。例えば反射防止フィルム、電磁波遮蔽フィルム、近赤外線吸収フィルム、透過色補正フィルム、不燃・貫通防止体および反射防止フィルム等の機能性フィルムが透明接着剤層を介して積層されているＰＤＰの前面フィルタが知られている（例えば、非特許文献１参照）。
【０００６】
このような機能性フィルムは、メタクリル樹脂やポリエステル樹脂のような透明性が高いバインダー樹脂に機能性材料を混合した塗工液を調製し、ポリエステルフィルム等の透明基材にコートすることで得られていることが多い。機能性材料のバインダーとして用いられているメタクリル樹脂やポリエステル樹脂は、一般にガラス転移温度が高く、使用温度で安定であるためネオンカット染料のようなバインダー樹脂との相溶性が悪く析出しやすい機能性材料を安定に保持でき、フィルムの耐久性が高いという利点を有している。
【０００７】
しかしながら、このような各種の機能性フィルムは、積層するために接着剤層を設ける必要があった。そのため従来のＰＤＰの前面フィルタは、非常に多くのフィルムや、接着剤層を有しており、前面フィルタの厚みを薄くすることが困難であった。また、これに伴い、透過率が低いという問題があった。また積層する機能性フィルムが多いほど製造工程が多くなるため、生産性の低下、製造コストの増大を招いていた。
【０００８】
さらには、バインダーとして用いられるメタクリル樹脂等の透明樹脂は、硬質であるため湿熱時にクラックが発生したり、透明基材からの浮きやハガレが生じるといった問題も
あった。
【０００９】
このような問題を解決するために、ネオンカット染料などの機能性材料を粘着層に混合し、該粘着剤を用いて機能性フィルムを貼り合せた前面フィルタが提案されている（例えば、特許文献２参照）。粘着剤層にネオンカット性などの機能を付与することで、ネオンカットフィルム等の機能性フィルムの積層が不要となり、より生産性が良好となり、薄膜化も達成できる。また、粘着剤樹脂はガラス転移温度が低く、粘着剤層の可撓性が高いため、クラックの発生や張り合わせるフィルムからの浮きやハガレといった問題が解決される。
【００１０】
しかしながら、粘着剤樹脂は常温で流動性を有するため、粘着剤樹脂と機能性材料との反応によって機能の劣化を促進したり、機能性材料が粘着剤樹脂から析出することによるヘイズの上昇を引き起こしたりするなどの問題があった。
【特許文献１】特開２００５−１５６９３５号公報
【特許文献２】特開２００３−８２３０２号公報
【非特許文献１】岩井善弘、越石健司、「ディスプレイ部品・材料最前線」工業調査会、２００２年、ｐ１５６−１５９
【発明の開示】
【発明が解決しようとする課題】
【００１１】
本発明は、ネオン光を吸収する透過色補正効果を有する粘着層を形成するために用いる、粘着層を形成した際の光学特性に優れる光学フィルタ用ネオンカット性粘着剤組成物、該組成物から形成される層を有する光学フィルタ用ネオンカット性粘着シート、該組成物から形成される層を有するプラズマディスプレイパネル用光学フィルタ、およびプラズマディスプレイパネルを提供することを目的とする。
【課題を解決するための手段】
【００１２】
本発明者らは上記課題を達成するために鋭意研究を重ねた結果、
特定の染料を含有する光学フィルタ用ネオンカット性粘着剤組成物を用いて形成した、粘着層を有するプラズマディスプレイパネル用光学フィルタは、光学特性に優れることを見いだし、本発明を完成させた。
【００１３】
すなわち、本発明の光学フィルタ用ネオンカット性粘着剤組成物は、
（Ａ）（メタ）アクリル系ポリマーと、
（Ｂ）ネオンカット性染料と、
（Ｃ）三価クロム系アゾ染料、ジスアゾ染料およびアンスラキノン系染料からなる群から選択される少なくとも１種の染料と、
（Ｄ）エポキシ系架橋剤、金属キレート系架橋剤、ヘキサメチレン系イソシアネート、キシリレン系イソシアネートおよびイソホロン系イソシアネートからなる群から選択される少なくとも１種の架橋剤とを含む。
【００１４】
本発明の光学フィルタ用ネオンカット性粘着剤組成物は、
（Ａ）（メタ）アクリル系ポリマー１００重量部と、
（Ｂ）ネオンカット性染料０．００１〜２重量部と、
（Ｃ）三価クロム系アゾ染料、ジスアゾ染料およびアンスラキノン系染料からなる群から選択される少なくとも１種の染料０．０１〜２重量部と、
エポキシ系架橋剤および金属キレート系架橋剤からなる群から選択される少なくとも１種の架橋剤０．００１〜２重量部とを含むことが好ましい。
【００１５】
本発明の光学フィルタ用ネオンカット性粘着剤組成物は、
（Ａ）（メタ）アクリル系ポリマー１００重量部と、
（Ｂ）ネオンカット性染料０．００１〜２重量部と、
（Ｃ）三価クロム系アゾ染料、ジスアゾ染料およびアンスラキノン系染料からなる群から選択される少なくとも１種の染料０．０１〜２重量部と、
ヘキサメチレン系イソシアネート、キシリレン系イソシアネートおよびイソホロン系イソシアネートからなる群から選択される少なくとも１種の架橋剤０．０１〜１０重量部とを含むことが好ましい。
【００１６】
本発明には、基材（Ｘ）と、
基材（Ｘ）上に配置される、前記光学フィルタ用ネオンカット性粘着剤組成物から形成される粘着層（Ｙ）とを有する光学フィルタ用ネオンカット性粘着シートを含む。
【００１７】
前記基材（Ｘ）が、剥離性を有する基材（Ｘ−１）であることが好ましい。
本発明には、剥離性を有する基材（Ｘ−１）と、
剥離性を有する基材（Ｘ−１）上に配置される、請求項１〜３のいずれかに記載の光学フィルタ用ネオンカット性粘着剤組成物から形成される粘着層（Ｙ）と、
粘着層（Ｙ）上に配置される、剥離性を有する基材（Ｚ−１）とを有する光学フィルタ用ネオンカット性粘着シートを含む。
【００１８】
本発明には、前記光学フィルタ用ネオンカット性粘着剤組成物から形成される粘着層（Ｙ）を有するプラズマディスプレイパネル用光学フィルタを含む。
前記プラズマディスプレイパネル用光学フィルタにおいて、前記光学フィルタ用ネオンカット性粘着剤組成物から形成される粘着層（Ｙ）が、反射防止フィルム、電磁波吸収フィルム、および近赤外線吸収フィルムからなる群から選択される少なくとも１種のフィルム上に積層されていることが好ましい。
【００１９】
本発明には前記プラズマディスプレイパネル用光学フィルタを含む、プラズマディスプレイパネルを含む。
【発明の効果】
【００２０】
上記光学フィルタ用ネオンカット性粘着剤組成物は、ネオン光を吸収する透過色補正効果を有し、ヘイズが低く、全光線透過率にも優れる粘着層を形成するために好適に用いることができる。
【発明を実施するための最良の形態】
【００２１】
次に本発明について具体的に説明する。
なお、本明細書において、「（メタ）アクリル系」とは、「アクリル系」または「メタクリル系」を意味する。
【００２２】
〔光学フィルタ用ネオンカット性粘着剤組成物〕
本発明の光学フィルタ用ネオンカット性粘着剤組成物は、（Ａ）（メタ）アクリル系ポリマーと、（Ｂ）ネオンカット性染料と、（Ｃ）三価クロム系アゾ染料、ジスアゾ染料およびアンスラキノン系染料からなる群から選択される少なくとも１種の染料と、（Ｄ）エポキシ系架橋剤、金属キレート系架橋剤、ヘキサメチレン系イソシアネート、キシリレン系イソシアネートおよびイソホロン系イソシアネートからなる群から選択される少なくとも１種の架橋剤とを含むことを特徴とする。
【００２３】
＜（Ａ）（メタ）アクリル系ポリマー＞
本発明の光学フィルタ用ネオンカット性粘着剤組成物に用いられる（Ａ）（メタ）アクリル系ポリマーは、通常下記（ａ−１）および（ａ−２）で表されるモノマーを共重合す
ることにより得られるポリマーを用いる。
【００２４】
また、下記（ａ−１）〜（ａ−３）で表されるモノマーを共重合することにより得られるポリマーを用いても良い。
（ａ−１）：アクリル酸エステルおよび／またはメタクリル酸エステル
（ａ−２）：カルボキシル基、水酸基、アミノ基、アミド基、およびエポキシ基からなる群から選択される少なくとも１種の官能基を含有するモノマー
（ａ−３）：（ａ−１）および（ａ−２）と共重合可能なその他のモノマー
（ａ−１）〜（ａ−３）を以下説明する。
【００２５】
（（ａ−１）：アクリル酸エステルおよび／またはメタクリル酸エステル）
（ａ−１）：アクリル酸エステルおよび／またはメタクリル酸エステルとしては、アクリル酸アルキルエステル、メタクリル酸アルキルエステル、アクリル酸アルコキシエステル、メタクリル酸アルコキシエステル、アクリル酸アルキレングリコール、メタクリル酸アルキレングリコール、アクリル酸アリールおよびメタクリル酸アリール等を用いることができる。
【００２６】
アクリル酸アルキルエステルとしては、例えばアクリル酸メチル、アクリル酸エチル、アクリル酸ｎ−プロピル、アクリル酸イソプロピル、アクリル酸ｎ−ブチル、アクリル酸ｓｅｃ−ブチル、アクリル酸ｔｅｒｔ−ブチル、アクリル酸ｎ−ペンチル、アクリル酸イソアミル、アクリル酸ｎ−ヘキシル、アクリル酸ｎ−ヘプチル、アクリル酸ｎ−オクチル、アクリル酸２−エチルヘキシル、アクリル酸ノニル、アクリル酸デシル、アクリル酸ドデシル、アクリル酸イソボルニル、アクリル酸シクロヘキシル等が挙げられる。
【００２７】
メタクリル酸アルキルエステルとしては、例えばメタクリル酸メチル、メタクリル酸エチル、メタクリル酸ｎ−プロピル、メタクリル酸イソプロピル、メタクリル酸ｎ−ブチル、メタクリル酸ｓｅｃ−ブチル、メタクリル酸ｔｅｒｔ−ブチル、メタクリル酸ｎ−ペンチル、メタクリル酸イソアミル、メタクリル酸ｎ−ヘキシル、メタクリル酸ｎ−ヘプチル、メタクリル酸ｎ−オクチル、メタクリル酸２−エチルヘキシル、メタクリル酸ノニル、メタクリル酸デシル、メタクリル酸ドデシル、メタクリル酸イソボルニル、メタクリル酸シクロヘキシル等が挙げられる。
【００２８】
アクリル酸アルコキシエステルとしては、例えばアクリル酸２−メトキシエチル、アクリル酸２−エトキシエチル、アクリル酸２−メトキシプロピル、アクリル酸３−メトキシプロピル、アクリル酸２−メトキシブチル、アクリル酸４−メトキシブチル等が挙げられる。
【００２９】
メタクリル酸アルコキシエステルとしては、例えばメタクリル酸２−メトキシエチル、メタクリル酸２−エトキシエチル、メタクリル酸２−メトキシプロピル、メタクリル酸３−メトキシプロピル、メタクリル酸２−メトキシブチル、メタクリル酸４−メトキシブチル等が挙げられる。
【００３０】
アクリル酸アルキレングリコールとしては、例えばアクリル酸エチレングリコール、アクリル酸ポリエチレングリコール、アクリル酸プロピレングリコール、アクリル酸ポリプロピレングリコール等が挙げられる。
【００３１】
メタクリル酸アルキレングリコールとしては、例えばメタクリル酸エチレングリコール、メタクリル酸ポリエチレングリコール、メタクリル酸プロピレングリコール、メタクリル酸ポリプロピレングリコール等が挙げられる。
【００３２】
アクリル酸アリールとしては、例えばアクリル酸ベンジル、アクリル酸フェノキシエチル、アクリル酸フェニル等が挙げられる。
メタクリル酸アリールとしては、例えばメタクリル酸ベンジル、メタクリル酸フェノキシエチル、メタクリル酸フェニル等が挙げられる。
【００３３】
（Ａ）（メタ）アクリル系ポリマーが（ａ−１）および（ａ−２）で表されるモノマーを共重合することにより得られるポリマーである場合には（ａ−１）および（ａ−２）で表されるモノマーの使用量の合計１００重量％あたり、（ａ−１）が８５〜９９．９重量％の割合で使用されることが好ましい。また（Ａ）（メタ）アクリル系ポリマーが（ａ−１）〜（ａ−３）で表されるモノマーを共重合することにより得られるポリマーである場合には（ａ−１）〜（ａ−３）で表されるモノマーの使用量の合計１００重量％あたり、（ａ−１）が７５〜９９．８９重量％の割合で使用されることが好ましい。
【００３４】
（ａ−１）としては、アルキル基の炭素数が４〜８のアクリル酸アルキルエステルを用いることが好ましい。
（Ａ）（メタ）アクリル系ポリマーが（ａ−１）および（ａ−２）で表されるモノマーを共重合することにより得られるポリマーである場合には（ａ−１）および（ａ−２）で表されるモノマーの使用量の合計１００重量％あたり、また（Ａ）（メタ）アクリル系ポリマーが（ａ−１）〜（ａ−３）で表されるモノマーを共重合することにより得られるポリマーである場合には（ａ−１）〜（ａ−３）で表されるモノマーの使用量の合計１００重量％あたり、アルキル基の炭素数が４〜８のアクリル酸アルキルエステルを、５０重量％以上、好ましくは６０重量％以上使用すると、共重合性が良好で、得られる粘着剤の粘着力、柔軟性が良好になるため好ましく、特に、アクリル酸ｎ−ブチル、アクリル酸２−エチルヘキシルを使用することが好ましい。
【００３５】
（（ａ−２）：カルボキシル基、水酸基、アミノ基、アミド基、およびエポキシ基からなる群から選択される少なくとも１種の官能基を含有するモノマー）
（ａ−２）：カルボキシル基、水酸基、アミノ基、アミド基、およびエポキシ基からなる群から選択される少なくとも１種の官能基を含有するモノマーとしては、例えばカルボキシル基含有モノマー、水酸基含有モノマー、アミノ基含有モノマー、アミド基含有モノマー、エポキシ基含有モノマー等が挙げられる。
【００３６】
カルボキシル基含有モノマーとしては、例えばアクリル酸、メタクリル酸、アクリル酸β−カルボキシエチル、メタクリル酸β−カルボキシエチル、アクリル酸５−カルボキシペンチル、コハク酸モノアクリロイルオキシエチルエステル、コハク酸モノメタクリロイルオキシエチルエステル、ω−カルボキシポリカプロラクトンモノアクリレート、ω−カルボキシポリカプロラクトンモノメタクリレート、イタコン酸、クロトン酸、フマル酸、マレイン酸等が挙げられる。
【００３７】
水酸基含有モノマーとしては、例えばアクリル酸２−ヒドロキシエチル、メタクリル酸２−ヒドロキシエチル、アクリル酸２−ヒドロキシプロピル、メタクリル酸２−ヒドロキシプロピル、アクリル酸３−ヒドロキシプロピル、メタクリル酸３−ヒドロキシプロピル、アクリル酸４−ヒドロキシブチル、メタクリル酸４−ヒドロキシブチル、アクリル酸２−ヒドロキシ−３−クロロプロピル、メタクリル酸２−ヒドロキシ−３−クロロプロピル、アクリル酸２−ヒドロキシ−３−フェノキシプロピル、メタクリル酸２−ヒドロキシ−３−フェノキシプロピル等が挙げられる。
【００３８】
アミノ基含有モノマーとしては、例えばアクリル酸ジメチルアミノエチル、メタクリル酸ジメチルアミノエチル、アクリル酸ジエチルアミノエチル、メタクリル酸ジエチルアミノエチル等が挙げられる。
【００３９】
アミド基含有モノマーとしては、例えばアクリルアミド、メタクリルアミド、Ｎ−メチロールアクリルアミド、Ｎ−メチロールメタクリルアミド等が挙げられる。
エポキシ基含有モノマーとしては、例えばアクリル酸グリシジルエーテル、メタクリル酸グリシジルエーテル、アクリル酸−２−エチルグリシジルエーテル、メタクリル酸−２−グリシジルエーテル等が挙げられる。
【００４０】
これらの（ａ−２）官能基を含有するモノマーは架橋剤との架橋点として作用する。（Ａ）（メタ）アクリル系ポリマーが（ａ−１）および（ａ−２）で表されるモノマーを共重合することにより得られるポリマーである場合には（ａ−１）および（ａ−２）で表されるモノマーの使用量の合計１００重量％あたり、（ａ−２）官能基を含有するモノマーは０．１〜１５重量％の割合で使用される。また、（Ａ）（メタ）アクリル系ポリマーが（ａ−１）〜（ａ−３）で表されるモノマーを共重合することにより得られるポリマーである場合には（ａ−１）〜（ａ−３）で表されるモノマーの使用量の合計１００重量％あたり、（ａ−２）官能基を含有するモノマーは０．１〜１５重量％の割合で使用される。（ａ−２）としては、架橋点としての反応性が良好なカルボキシル基含有モノマー、水酸基含有モノマーが好適に使用される。
【００４１】
中でも、カルボキシル基含有モノマーは、ネオンカット染料を安定化する作用も有し、湿熱時の染料の劣化を抑制することができるため好ましく用いられる。特に（Ａ）（メタ）アクリル系ポリマーが（ａ−１）および（ａ−２）で表されるモノマーを共重合することにより得られるポリマーである場合には（ａ−１）および（ａ−２）で表されるモノマーの使用量、合計１００重量％あたり、また（Ａ）（メタ）アクリル系ポリマーが（ａ−１）〜（ａ−３）で表されるモノマーを共重合することにより得られるポリマーである場合には（ａ−１）〜（ａ−３）で表されるモノマーの使用量の合計１００重量％あたり、カルボキシル基含有モノマーを０．５〜１０重量％使用すると前記作用効果が顕著にあらわれるため好ましく用いられる。なお、カルボキシル基含有モノマーとしては（ａ−１）との共重合性が良好であり、得られる粘着剤の透明性が良好であるという観点から、アクリル酸、メタクリル酸を使用することが特に好ましい。
【００４２】
また、架橋剤としてヘキサメチレン系イソシアネート、キシリレン系イソシアネートおよびイソホロン系イソシアネートからなる群から選択される少なくとも１種の架橋剤を使用する場合には、（ａ−２）として水酸基含有モノマーが好適に使用され、（Ａ）（メタ）アクリル系ポリマーが（ａ−１）および（ａ−２）で表されるモノマーを共重合することにより得られるポリマーである場合には（ａ−１）および（ａ−２）で表されるモノマーの使用量、合計１００重量％あたり、また（Ａ）（メタ）アクリル系ポリマーが（ａ−１）〜（ａ−３）で表されるモノマーを共重合することにより得られるポリマーである場合には（ａ−１）〜（ａ−３）で表されるモノマーの使用量、合計１００重量％あたり、水酸基含有モノマーを０．１〜３重量％の割合で使用することで良好な粘着性能を得ることができる。
【００４３】
なお、塗膜の耐久性、ネオンカット染料の湿熱劣化を抑制する上で、カルボキシル基含有モノマーが特に好ましい。
（（ａ−３）：（ａ−１）および（ａ−２）と共重合可能なその他のモノマー）
（ａ−３）：（ａ−１）および（ａ−２）と共重合可能なその他のモノマーとしては、酢酸ビニル、スチレン、α−メチルスチレン、酢酸アリル、アクリロニトリル、等が挙げられる。
【００４４】
（ａ−３）を（ａ−１）および（ａ−２）と共に共重合する場合には、（ａ−１）〜（ａ−３）の使用量の合計１００重量％あたり、０．０１〜１０重量％、好ましくは０．０１〜５重量％の割合で使用される。
【００４５】
上記（ａ−１）および（ａ−２）、または（ａ−１）〜（ａ−３）を共重合することによって得られる（Ａ）（メタ）アクリル系ポリマーは、重量平均分子量（Ｍｗ）が２０万〜２００万であることが好ましい。
【００４６】
分子量が２０万より小さいと湿熱時の染料耐久性が低下し、十分なネオンカット効果が得られない場合があり、また高温雰囲気下での凝集力が不足し、粘着剤の耐久性が不足してしまうばあいがある。また、分子量が２００万より大きくても、作業性が悪化し、さらには求める粘着物性が得られない場合があるため好ましくない。なお、本発明において、（Ａ）（メタ）アクリル系ポリマーの重量平均分子量（Ｍｗ）はゲルパーミエーションクロマトグラフィー（ＧＰＣ）を用いて、標準ポリスチレン換算による重量平均分子量（Ｍｗ）である。
【００４７】
なお、本発明において重量平均分子量（Ｍｗ）は、以下の測定条件で測定される。
装置：ＨＬＣ−８１２０（東ソー（株）製）
カラム：Ｇ７０００ＨＸＬ（東ソー（株）製）、ＧＭＨＸＬ（東ソー（株）製）、Ｇ２５００ＨＸＬ（東ソー（株）製）
サンプル濃度：１．５ｍｇ／ｍｌ（テトラヒドロフランで希釈）
移動相溶媒：テトラヒドロフラン
流速：１．０ｍｌ／ｍｉｎ
カラム温度：４０℃
（ａ−１）および（ａ−２）、または（ａ−１）〜（ａ−３）を共重合することによって得られる（Ａ）（メタ）アクリル系ポリマーは溶液重合、乳化重合、懸濁重合等の重合方法で得ることができるが、中でも溶液重合法が、分子量の調節が容易であり、また不純物も少なくできるために好ましい。
【００４８】
また、（ａ−１）および（ａ−２）、または（ａ−１）〜（ａ−３）を共重合することによって得られる（Ａ）（メタ）アクリル系ポリマーのガラス転移温度は通常０℃以下であり、好ましくは−２０℃以下である。ガラス転移温度が０℃より高いと、得られる粘着剤の基材への密着性や、粘着剤層の可撓性が低下し、基材からのハガレや浮きを生じるおそれがある。
【００４９】
なお、本発明において（Ａ）（メタ）アクリル系ポリマーのガラス転移温度は下記のＦＯＸの式によって算出した値である。
１／Ｔｇ＝Ｗａ／Ｔｇａ＋Ｗｂ／Ｔｇｂ＋・・・
Ｔｇ ：（Ａ）（メタ）アクリル系ポリマーのガラス転移温度
Ｗａ、Ｗｂ、・・・：単量体ａ、単量体ｂ、・・・の重量分率
Ｔｇａ、Ｔｇｂ、・・・：単量体ａ、単量体ｂ、・・・のホモポリマーのガラス転移温度〔単位：Ｋ〕
＜（Ｂ）ネオンカット性染料＞
本発明の光学フィルタ用ネオンカット性粘着剤組成物に用いられる（Ｂ）ネオンカット性染料としては、ネオン光（波長５５０〜６２０ｎｍ）を吸収することができる色素であれば特に限定はないが、通常はポリメチン系染料、フタロシアニン系染料およびポルフィリン系染料からなる群から選択される少なくとも１種の染料を用いる。本発明に用いる（Ｂ）ネオンカット性染料は、ネオン光（波長５５０〜６２０ｎｍ）を吸収することができるが、該ネオン光を励起光として、より長波長の光を蛍光として放出する。
【００５０】
（Ｂ）ネオンカット性染料としては、その使用量を低減するため、モル吸光係数の大きい色素を用いることが好ましい。
このような、モル吸光係数の大きなポリメチン系染料としては、例えば、２−［３−（１，３−ジヒドロ−１，１，３−トリメチル−２Ｈ−ベンズ［ｅ］インドール−２−イリデン）−１−プロペニル］−１，１，３−トリメチル−１Ｈ−ベンズ［ｅ］インドリウムアイオダイド、３−エチル−２−［３−（３−エチル−２（３Ｈ）−ベンゾチアゾールイリデン）−１−プロペニル］ベンゾチアゾリウムアイオダイド、３−エチル−２−［３−（３−エチルナフト［２，１−ｄ］チアゾール−２（３Ｈ）−イリデン）−１−プロペニル］ナフト［２，１−ｄ］チアゾリウムアイオダイド、１−エチル−２−［３−（１−エチルナフト［１，２−ｄ］チアゾール−２（１Ｈ）−イリデン）−１−プロペニル］ナフト［１，２−ｄ］チアゾリウムアイオダイド、１−エチル−２−［３−（１−エチル−２（１Ｈ）−キノリニイリデン）−１−プロペニル］キノリニウムアイオダイド、３−エチル−２−［３−（１−エチル−４（１Ｈ）−キノリニイリデン）−１−プロペニル］ベンズオキサゾリウムアイオダイドが挙げられる。またフタロシアニン系染料としては、５９３ｎｍに最大吸収波長を有するフタロシアニンバナジウム錯体が挙げられ、ポルフィリン系染料としては、５９１ｎｍに最大吸収波長を有するテトラアザポルフィリン銅錯体（ＴＡＰ−２、山田化学工業）が挙げられる。
【００５１】
このような、ポリメチン系染料、フタロシアニン系染料およびポルフィリン系染料はモル吸光係数が大きく、また粘着剤組成物中および該組成物から形成される粘着層中における耐久性が良好であるため好ましい。
【００５２】
本発明の光学フィルタ用ネオンカット性粘着剤組成物において、（Ａ）（メタ）アクリル系ポリマーを１００重量部とすると、（Ｂ）ネオンカット性染料は、通常は０．００１〜２重量部、好ましくは０．０１〜０．５重量部、さらに好ましくは０．０２〜０．２重量部の範囲で含まれる。
【００５３】
上記範囲では、ネオン光を充分に吸収することができ、また、ヘイズ等の光学特性を悪化させないため好ましい。
＜（Ｃ）三価クロム系アゾ染料、ジスアゾ染料およびアンスラキノン系染料からなる群から選択される少なくとも１種の染料＞
本発明の光学フィルタ用ネオンカット性粘着剤組成物に用いられる（Ｃ）三価クロム系アゾ染料、ジスアゾ染料およびアンスラキノン系染料からなる群から選択される少なくとも１種の染料としては、上述の（Ｂ）ネオンカット性染料がネオン光（波長５５０〜６２０ｎｍ）を吸収することにより放出する蛍光を吸収することができる染料であれば良い。
【００５４】
三価クロム系アゾ染料としては例えば、オリエント化学工業(株)製：ＶＡＬＩＦＡＳＴ
ＢＬＡＣＫ  ３８１０Ａ、ＶＡＬＩＦＡＳＴ  ＢＬＡＣＫ  ３８２００、ＢＡＳＦ製：Ｎｅｐｔｕｎ  Ｓｃｈｗａｒｚ  Ｘ５１、および玄々化学工業(株)：バンチャクＢｌａｃｋ  ＺＩ−１５００を用いることができる。
【００５５】
ジスアゾ染料としては例えば、ＢＡＳＦ製：Ｎｅｐｔｕｎ  Ｓｃｈｗａｒｚ  Ｘ６０、および根本特殊化学(株)製：Ｏｉｌ  Ｂｌａｃｋ  ＤＡ−４１１を用いることができる。
アンスラキノン系染料としては例えば日本化薬(株)製：カヤセットＢｌａｃｋ−ＡＮを用いることができる。
【００５６】
これらの染料を用いると、（Ｂ）ネオンカット性染料がネオン光を吸収することにより放出する蛍光を吸収することができるだけでなく、光学フィルタ用ネオンカット性粘着剤組成物を用いて形成された粘着層のヘイズが小さいため、光学フィルタとして好適である。
【００５７】
本発明の光学フィルタ用ネオンカット性粘着剤組成物において、（Ａ）（メタ）アクリ
ル系ポリマーを１００重量部とすると、（Ｃ）三価クロム系アゾ染料、ジスアゾ染料およびアンスラキノン系染料からなる群から選択される少なくとも１種の染料は、通常は０．０１〜２重量部、好ましくは０．０２〜１重量部の範囲で含まれる。
【００５８】
上記範囲では、（Ｃ）三価クロム系アゾ染料、ジスアゾ染料およびアンスラキノン系染料からなる群から選択される少なくとも１種の染料が、（Ｂ）ネオンカット性染料の（Ａ）（メタ）アクリル系ポリマーとの相溶性を向上させ、ヘイズ等の光学特性を良好に保つことができ、また、（Ｂ）ネオンカット性染料に由来する蛍光を吸収することができるため好ましい。
【００５９】
＜（Ｄ）エポキシ系架橋剤、金属キレート系架橋剤、ヘキサメチレン系イソシアネート、キシリレン系イソシアネートおよびイソホロン系イソシアネートからなる群から選択される少なくとも１種の架橋剤＞
本発明の光学フィルタ用ネオンカット性粘着剤組成物に用いられる（Ｄ）エポキシ系架橋剤、金属キレート系架橋剤、ヘキサメチレン系イソシアネート、キシリレン系イソシアネートおよびイソホロン系イソシアネートからなる群から選択される少なくとも１種の架橋剤としては、（Ａ）（メタ）アクリル系ポリマーと反応し、（Ａ）（メタ）アクリル系ポリマーを３次元架橋することができれば特に限定はない。
【００６０】
エポキシ系架橋剤としては例えば、ビスフェノールＡ、エピクロルヒドリン型のエポキシ系樹脂、エチレングリシジルエーテル、ポリエチレングリコールジグリシジルエーテル、グリセリンジグリシジルエーテル、グリセリントリグリシジルエーテル、１,６−ヘキサンジオールグリシジルエーテル、トリメチロールプロパントリグリシジルエーテル、ジグリシジルアニリン、ジアミングリシジルアミン、Ｎ,Ｎ,Ｎ',Ｎ'−テトラグリシジル−ｍ−キシリレンジアミン、１,３−ビス（Ｎ,Ｎ'−ジアミングリシジルアミノメチル）シクロヘキサン等の分子中に２個以上のエポキシ基を有する化合物が挙げられる。
【００６１】
金属キレート系架橋剤としては例えば、アルミニウム、鉄、銅、亜鉛、スズ、チタン、ニッケル、アンチモン、マグネシウム、バナジウム、クロム、ジルコニウム等の多価金属にアセチルアセトン、アセト酢酸エチル等が配位した化合物等が挙げられる。金属キレート系架橋剤の具体例としては、アルミニウムにアセチルアセトンが配位した日本化学産業株式会社製：ナーセムアルミが挙げられる。
【００６２】
（Ｄ）エポキシ系架橋剤、金属キレート系架橋剤、ヘキサメチレン系イソシアネート、キシリレン系イソシアネートおよびイソホロン系イソシアネートからなる群から選択される少なくとも１種の架橋剤として、エポキシ系架橋剤および金属キレート系架橋剤からなる群から選択される少なくとも１種の架橋剤を用いる場合には、本発明の光学フィルタ用ネオンカット性粘着剤組成物において、（Ａ）（メタ）アクリル系ポリマーを１００重量部とすると、エポキシ系架橋剤および金属キレート系架橋剤からなる群から選択される少なくとも１種の架橋剤としては通常は、０．００１〜２重量部、好ましくは０．０１〜０．５重量部の範囲で含まれる。
【００６３】
ヘキサメチレン系イソシアネート、キシリレン系イソシアネートおよびイソホロン系イソシアネートからなる群から選択される少なくとも１種の架橋剤としては例えば、樹脂黄変性の少ないイソシアネートを使用することができ、このような架橋剤としては、ヘキサメチレンジイソシアネート、キシリレンジイソシアネート、イソホロンジイソシアネート、及びこれらの誘導体（例えば、ヘキサメチレンジイソシアネート（ビュウレット型））が挙げられる。
【００６４】
（Ｄ）エポキシ系架橋剤、金属キレート系架橋剤、ヘキサメチレン系イソシアネート、
キシリレン系イソシアネートおよびイソホロン系イソシアネートからなる群から選択される少なくとも１種の架橋剤として、ヘキサメチレン系イソシアネート、キシリレン系イソシアネートおよびイソホロン系イソシアネートからなる群から選択される少なくとも１種の架橋剤を用いる場合には、本発明の光学フィルタ用ネオンカット性粘着剤組成物において、（Ａ）（メタ）アクリル系ポリマーを１００重量部とすると、ヘキサメチレン系イソシアネート、キシリレン系イソシアネートおよびイソホロン系イソシアネートからなる群から選択される少なくとも１種の架橋剤としては通常は、０．０１〜１０重量部、好ましくは０．０５〜５重量部の範囲で含まれる。
【００６５】
中でも、エポキシ系架橋剤および金属キレート系架橋剤からなる群から選択される少なくとも１種の架橋剤を使用すると、架橋反応速度が速く、さらに形成される塗膜の耐久性が良好であるため好ましく、特に、Ｎ,Ｎ,Ｎ',Ｎ'−テトラグリシジル−ｍ−キシリレン
ジアミン、アルミニウムにアセチルアセトンおよび／またはアセト酢酸エチルが配意した化合物が耐黄変性、耐熱性が良好であるため好適に使用される。
【００６６】
本発明の光学フィルタ用ネオンカット性粘着剤組成物は、上述の（Ａ）（メタ）アクリル系ポリマーと、（Ｂ）ネオンカット性染料と、（Ｃ）三価クロム系アゾ染料、ジスアゾ染料およびアンスラキノン系染料からなる群から選択される少なくとも１種の染料と、（Ｄ）エポキシ系架橋剤、金属キレート系架橋剤、ヘキサメチレン系イソシアネート、キシリレン系イソシアネートおよびイソホロン系イソシアネートからなる群から選択される少なくとも１種の架橋剤とを含む光学フィルタ用ネオンカット性粘着剤組成物である。
【００６７】
本発明の光学フィルタ用ネオンカット性粘着剤組成物は、攪拌などにより上述の（Ａ）〜（Ｄ）を充分に混合することによって得ることができる。また、本発明の光学フィルタ用ネオンカット性粘着剤組成物は、通常溶剤中で混合を行う。この溶剤としては、上述の（Ａ）を合成する際に用いた溶媒をそのまま用いてもよく、酢酸エチル、トルエン、メチルエチルケトン等が用いられる。
【００６８】
本発明の光学フィルタ用ネオンカット性粘着剤組成物には、上述の（Ａ）〜（Ｄ）に加え、さらに透明性、視認性及び本発明の効果を損なわない範囲で有れば、紫外線吸収剤、近赤外吸収剤、酸化防止剤、防腐剤、防黴剤、粘着付与樹脂、金属不活性剤、可塑剤、消泡剤及び濡れ性調製剤等の各種添加剤が含まれていても良い。
【００６９】
〔光学フィルタ用ネオンカット性粘着シート〕
本発明の光学フィルタ用ネオンカット性粘着シートは、基材（Ｘ）と、基材（Ｘ）上に配置される、上述の光学フィルタ用ネオンカット性粘着剤組成物から形成される粘着層（Ｙ）とを有することを特徴とする。
【００７０】
光学フィルタ用ネオンカット性粘着シートに用いる基材（Ｘ）としては、通常は、剥離性を有する基材（Ｘ−１）を用いる。剥離性を有する基材（Ｘ−１）の具体例としては、ポリエステルフィルム、ポリエステルフィルムにシリコーン樹脂などの剥離剤を塗布して剥離剤層を設けたものなどが挙げられる。
【００７１】
基材（Ｘ）として剥離性を有する基材（Ｘ−１）を用いることにより、上述の光学フィルタ用ネオンカット性粘着剤組成物から形成される粘着層（Ｙ）を他のフィルムやシートなどに容易に転写することができるため好ましい。
【００７２】
基材（Ｘ）は、通常４〜２００μｍの厚さを有している。
上述の光学フィルタ用ネオンカット性粘着剤組成物から形成される粘着層（Ｙ）を基材（Ｘ）上に形成する方法は、特に限定されず、上記光学フィルタ用ネオンカット性粘着剤
組成物をドクターブレード、ナイフコーター、コンマコーター、リバースロールコーターまたはグラビアコーターなどで基材（Ｘ）に塗布し、溶剤を除去することにより、基材（Ｘ）の片面あるいは両面に上述の光学フィルタ用ネオンカット性粘着剤組成物から形成される粘着層（Ｙ）を設けてもよく、予め別の支持体に上記手段で光学フィルタ用ネオンカット性粘着剤組成物を塗布し溶剤を除去して上述の光学フィルタ用ネオンカット性粘着剤組成物から形成される粘着層（Ｙ）を該別の支持体上に設けた後、該上述の光学フィルタ用ネオンカット性粘着剤組成物から形成される粘着層（Ｙ）を本来の基材（Ｘ）上にラミネーターロールなどを用いて転写することによって形成してもよい。
【００７３】
このようにして、通常５〜１００μｍ、好ましくは１０〜５０μｍの厚さを有する、上述の光学フィルタ用ネオンカット性粘着剤組成物から形成される粘着層（Ｙ）を基材（Ｘ）上に形成し、光学フィルタ用ネオンカット性粘着シートを得ることができる。
【００７４】
また、本発明の光学フィルタ用ネオンカット性粘着シートとしては、剥離性を有する基材（Ｘ−１）と、剥離性を有する基材（Ｘ−１）上に配置される、上述の光学フィルタ用ネオンカット性粘着剤組成物から形成される粘着層（Ｙ）と、粘着層（Ｙ）上に配置される、剥離性を有する基材（Ｚ−１）とを有していてもよい。
【００７５】
この剥離性を有する基材（Ｚ−１）としては、剥離性を有する基材（Ｘ−１）と同様な基材であっても、異なる基材であってもよい。
このように、上述の光学フィルタ用ネオンカット性粘着剤組成物から形成される粘着層（Ｙ）の両側に剥離性を有する基材（Ｘ−１）（Ｚ−１）を配置することにより、簡便な作業で任意の機能性部材との貼り合せが可能であり、貼り合せ時に溶媒の除去をする必要がない。
【００７６】
本発明の光学フィルタ用ネオンカット性粘着シートの粘着層（Ｙ）は、好適な粘着力を有し、好適にネオン光をカットすることが出来る。
〔プラズマディスプレイパネル用光学フィルタ〕
本発明のプラズマディスプレイパネル用光学フィルタは、上述の光学フィルタ用ネオンカット性粘着剤組成物から形成される粘着層（Ｙ）を有することを特徴とする。
【００７７】
プラズマディスプレイパネル用光学フィルタとは通常、反射防止フィルム、電磁波吸収フィルム、近赤外線吸収フィルム、不燃・貫通防止体等を、粘着層を介して積層することにより形成される光学フィルタである。本発明のプラズマディスプレイパネル用光学フィルタとしては、必ずしも上記全てのフィルム等を有している必要は無く、また他の機能を有するフィルム等を有していてもよい。
【００７８】
本発明のプラズマディスプレイパネル用光学フィルタは、上記フィルム等を接着し、積層するために、上述の光学フィルタ用ネオンカット性粘着剤組成物から形成される粘着層（Ｙ）を用いることを特徴としている。本発明のプラズマディスプレイパネル用光学フィルタとしては、上述の光学フィルタ用ネオンカット性粘着剤組成物から形成される粘着層（Ｙ）を少なくとも一層有していればよく、他の粘着層を有していてもよい。
【００７９】
本発明のプラズマディスプレイパネル用光学フィルタとしては、上述の光学フィルタ用ネオンカット性粘着剤組成物から形成される粘着層（Ｙ）が、反射防止フィルム、電磁波吸収フィルム、および近赤外線吸収フィルムからなる群から選択される少なくとも１種のフィルム上に積層されていることが好ましい。
【００８０】
また、本発明のプラズマディスプレイパネル用光学フィルタにおいて、上述の光学フィルタ用ネオンカット性粘着剤組成物から形成される粘着層（Ｙ）は、上記いずれかのフィ
ルム上に、上述の基材（Ｘ）として、剥離性を有する基材（Ｘ−１）を用いた光学フィルタ用ネオンカット性粘着シートに形成された上述の光学フィルタ用ネオンカット性粘着剤組成物から形成される粘着層（Ｙ）を転写することによって積層することが好ましい。
【００８１】
上述の光学フィルタ用ネオンカット性粘着剤組成物から形成される粘着層（Ｙ）の別の積層方法としては、上記光学フィルタ用ネオンカット性粘着剤組成物をドクターブレード、ナイフコーター、コンマコーター、リバースロールコーターまたはグラビアコーターなどで塗布し、溶剤を除去することにより積層してもよい。
【００８２】
本発明のプラズマディスプレイパネル用光学フィルタは、従来のプラズマディスプレイパネル用光学フィルタと比べて、ネオンカット性フィルム（透過色補正フィルム）を用いる必要がないため、薄く、軽量にすることができる。また、プラズマディスプレイパネル用光学フィルタを形成するフィルム数や粘着層数を減らす事ができるため、生産性が向上し、コストを下げることができる。
【００８３】
また、上述の光学フィルタ用ネオンカット性粘着剤組成物から形成される粘着層（Ｙ）を有するプラズマディスプレイパネル用光学フィルタを含むプラズマディスプレイパネルは、従来のＰＤＰ用の光学フィルタと比べて、軽量化することができる。
【実施例】
【００８４】
次に実施例を示してさらに詳細に説明するが、本発明はこれらによって限定されるものではない。
＜(メタ)アクリル系ポリマーの製造＞
撹拌機、還流冷却管、温度計及び窒素道入管を備えた反応装置に、アクリル酸ブチル（ＢＡ）６６重量部、アクリル酸（ＡＡ）４重量部、アクリル酸エチル（ＥＡ）３０重量部、酢酸エチル１５０重量部、及び、アゾビスイソブチロニトリル（ＡＩＢＮ）０．１重量部を仕込み、反応容器内の空気を窒素ガスで置換した。その後、窒素雰囲気下で撹拌しながら、反応容器を７０℃まで昇温し、６時間反応させた。反応終了後、酢酸エチルで希釈し、分子量６２万の(メタ)アクリル系ポリマー(Ａ−１)を得た。
【００８５】
モノマー組成を表１のように変更し、同様にして(メタ)アクリル系ポリマー(Ａ−２)〜(Ａ−４)を得た。
【００８６】
【表１】
2008266439.tif 000002
【００８７】
＜光学フィルタ用ネオンカット性粘着剤組成物＞
〔実施例１〕
(メタ)アクリル系ポリマー(Ａ−１)の固形分１００重量部に対して、ポルフィリン系染
料（Ｂ−１）（ＴＡＰ−２、最大吸収波長５９１ｎｍ、テトラアザポルフィリン錯体、山田化学工業製）０．０６重量部、クロム系アゾ染料（Ｃ−１）（バンチャクＢｌａｃｋ  ＺＩ−１５００、玄々化学工業株式会社製、Ｃ．Ｉ．ソルベントブラック２７）０．０２重量部、及び、エポキシ系架橋剤（テトラッドＸ、Ｎ，Ｎ，Ｎ’，Ｎ’−テトラグリシジル−ｍ−キシリレンジアミン、三菱瓦斯化学製）０．０４重量部を添加して、光学フィルタ用ネオンカット性粘着剤組成物（１）を調製した。
【００８８】
調整した光学フィルタ用ネオンカット性粘着剤組成物（１）を、剥離処理基材Ｓ−７１（帝人株式会社製）上に、乾燥後の厚みが２５μｍになるように塗工し、９０℃の乾燥機で３分乾燥させた後、粘着層側に剥離処理基材Ａ−３１（帝人株式会社製）を貼り合わせ、２３℃で７日間熟成させ、光学フィルタ用ネオンカット性粘着シート（トランスファーシート）を得た。
【００８９】
〔実施例２〜８、比較例１〜７〕
使用する(メタ)アクリル系ポリマー、染料、架橋剤を表２のように変更した他は、実施例１と同様にして光学フィルタ用ネオンカット性粘着シートを得た。
【００９０】
〔評価〕
実施例および比較例で得られたネオンカット性粘着シートを用いて、以下のような方法で評価した。結果を表２に示す。
【００９１】
（１）スライドガラス上に上記で得られた光学フィルタ用ネオンカット性粘着シートを剥離処理基材Ｓ−７１を剥がして貼合した。光学フィルタ用ネオンカット性粘着シートのもう一方の剥離処理基材Ａ−３１を剥がし、試験片（１）を得た。
【００９２】
得られた試験片（１）を用いて、８０℃の環境下で１０００時間保持する耐久試験を行った。
（２）スライドガラス上に電磁波遮蔽（ＥＭＩ）フィルム（三井化学株式会社製）を貼り合わせ、該スライドガラスとＥＭＩフィルムとから形成される積層体のＥＭＩフィルム側に、上記で得られた光学フィルタ用ネオンカット性粘着シートの剥離処理基材Ｓ−７１を剥がして貼合した。さらに、光学フィルタ用ネオンカット性粘着シートのもう一方の剥離処理基材Ａ−３１を剥がし近赤外線吸収（ＮＩＲ）フィルム（ＳＫＣ社製）を貼り合わせ、オートクレーブ処理（５０℃×５ｋｇ／ｃｍ2×６０ｍｉｎ）を行い、試験片（２）
を得た。
【００９３】
得られた試験片（２）を用いて、８０℃の環境下で１０００時間保持する耐久試験を行った。
＜外観変化＞
耐久試験後の試験片（２）を目視で観察し、耐久試験前と比べた際の色目の変化、層間の浮き等の外観変化の有無を確認した。
【００９４】
○：色目の変化、層間の浮き等の外観変化は見られなかった。
×：色目の変化、層間の浮き等の外観変化が見られた。
＜５９０ｎｍ透過率＞
試験片（１）の、耐久試験前及び後の５９０ｎｍ透過率を、分光光度計Ｖ−６７０（日本分光株式会社製）を使用して測定した。
【００９５】
＜全光線透過率、ヘイズ＞
試験片（１）の、耐久試験前及び後の全光線透過率、及び、ヘイズを、ヘイズメーターＨＭ−１５０（村上色彩技術研究所製）を使用して測定した。
【００９６】
＜蛍光性＞
試験片（１）の、耐久試験前後の蛍光発光の有無を目視で確認した。
【００９７】
【表２】
2008266439.tif 000003
【００９８】
（Ｂ−１）：ポルフィリン系染料（ＴＡＰ−２  、山田化学工業株式会社製)
（Ｃ−１）：三価クロム系アゾ染料（バンチャクＢｌａｃｋ  ＺＩ−１５００、玄々化学工業株式会社製、Ｃ．Ｉ．ソルベントブラック２７）
（Ｃ−２）：ジスアゾ染料  Ｎｅｐｔｕｎ  Ｓｃｈｗａｒｚ  Ｘ６０（ＢＡＳＦ社製）Ｃ．Ｉ．ソルベントブラック３
（Ｃ−３）：アンスラキノン系染料  カヤセットＢｌａｃｋ−ＡＮ（日本化薬株式会社製）
（Ｃ−４）：アジン系染料  ＯＩＬ  ＢＬＡＣＫＮｏ．５（オリエント化学工業株式会社製）
（Ｃ−５）：アントラキノン系染料  Ｃ．Ｉ．ソルベントブルー３６
（Ｃ−６）：フタロシアニン系染料  Ｃ．Ｉ．ソルベントブルー６７
（Ｃ−７）：トリフェニルメタン系染料  Ｃ．Ｉ．ソルベントブルー５
テトラッドＸ：エポキシ系架橋剤  Ｎ，Ｎ，Ｎ’，Ｎ’−テトラグリシジル−ｍ−キシリレンジアミン(三菱瓦斯化学株式会社製)
デュラネート２４Ａ９０ＣＸ：ヘキサメチレン系イソシアネート  ヘキサメチレンジイソシアネート（ビュウレット型）  （旭化成株式会社）
Ａｌ−Ｈ：金属キレート系架橋剤  ナーセムアルミ  (日本化学産業株式会社)
Ｌ−４５：イソシアネート系架橋剤  トリレンジイソシアネートトリメチロールプロパンアダクト(綜研化学株式会社製)